FR 2665077 A1 19920131 FR 9009804 A 19900726 Cette invention concerne l'utilisation du tungstène,en quantité de 0,1% à 15% à la place du manganèse,du vanadium et du nobium ou columbium dans des alliages Nickel-chrome-beryllium destines à la fabrication de prothèses dentaires. Des exemples précis de compositions d'alliages Nickel-chrome manganese-beryllium, Nickel-chrome-vanadium-beryllium et Nickel -chrome- manganèse-nobium-beryllium sont respectivement décrits dans les brevets américains suivants : U.S pat n 3,464,817 ; U.S pat n 4,556,534 ; et U.S pat n 4,592,890; mais à l'utilisation ces alliages posent des problèmes de dilatation lorsqu'ils servent de substrats à la cuisson d'un émail destiné à reproduire l'apparence naturelle des dents. Le manganèse,le vanadium et le nobium ou columbium sont utilisés dans ces alliages selon différentes concentrations et,tous trois, présentent le même défaut : un coefficient d'expansion thermique élevé. Leur présence dans les alliages Nickel-chrome-beryllium , ne permet pas de réduire le coefficient d'expansion thermique à un niveau inférieur à 0,67% à 500 "C soit 13,95 x 10 6 x C. Les porcelaines communément utilises pour émailler ces alliages présentent des pourcentages de dilatation avoisinant 0,60% à 500 "C soit 12,5 x 10-6 x C. Il en résulte qu'au cours du refroidissement les tensions génerées par la difference de contraction entre ces alliages et la porcelaine,donnent lieu à la formation de fissures,notamment lors de l'élaboration de formes complexes, ce qui ne manque pas d'être le cas en protheses dentaires,puisqu'il s'agit de reproduire l'anatomie. Le tungstène présentant à la fois un coefficient d'expansion thermique inférieur au chrome,une bonne refractarité,et une excellente résistance à la corrosion,sera substitué au manganese,au vanadium,et au nobium,qui disparaissent de ces nouvelles formulations. Le tungstène est utilisé dans des proportions de 1% à 15% en poids. La combinaison facultative avec le molybdène,qui presente des propriétes analogues mais développe par rapport au tungstène une dilatation thermique supérieure,d'environ + 0,06% à 500"C ,permet d'adapter avec précision,et selon les céramiques choisies,le coefficient d'expansion thermique adéquat de ces nouveaux alliages;Nickel 65% à 85% chrome 10% à 15%;tungstene 1% à 15%;molybdène 0 à 14%;beryllium 0,1% à 2%;aluminium 0% à 3,5% ( l'addition d'aluminium permet le controle de la couche d'oxydes en vue d'une liaison à la porcelaine d'émaillage; toutefois il augmente le coefficient d'expansion thermique de l'alliage qui,sans l'apport de tungstène , seraitincompatible avec la porcelaine) La présente invention permet un contrôle précis par la variation de la concentration en tungstène et permet la fabrication d'alliages dont les coefficients d'expansion thermique varient entre 0,64% et 0,67% à 500 "C, soit 13,3 x 10 6X "C à 13,9 x 10 -6 X Les éléments d'addition soit : le cobalt,le titane,le tantale,le fer, l'étain, le zinc,le silicium, le bore, le carbone,le lanthane,le praseodyme,le cerium,et la samarium pourront être utilisés pour une valeur globale ou individuelle inférieure à 3% en poids pour les terres rares, et de 7% en poids pour les métaux. L'ensemble des éléments d'addition sera inférieur à 12% en poids. REVENDICATIONS 1 Alliage pour prothèses dentaires caractérisé en ce qu'il est constitué essentiellement en pourcentage du poids de 65 % à 85 % de Nickel, 10 % à 15 % de Chrome, 1 % à 15 % de Tungstène et 0,1 % à 2 % de Béryllium. 2 Alliage selon la revendication 1 caractérisé en ce qu'il renferme en outre du Molybdène jusqu'à 14 % du poids. 3 Alliage selon l'une des quelconques revendications 1 et 2 caractérisé en ce qu'il renferme en outre jusqu'à 3,5 % d'Aluminium. 4 Alliage selon l'une des quelconques revendications 1 à 3 caractérisé en ce qu'il renferme en outre jusqu'à 7 % en poids de Cobalt, de Titane, de Tantale, et de Fer. 5 Alliage selon l'une des quelconques revendications 1 à 4 caractérisé en ce qu'il renferme jusqu'à 4 % en poids de métaux choisis parmis l'Etain, le Zinc, le Silicium, et le Car bone et jusqu'à 3 % en poids de terres rares choisies parmis le Lantane, le Cerium, le Praseodyme, le Gadolinium et le Samarium. 6 Alliage selon l'une des quelconque revendications 4 et 5 caractérisé en ce que la somme des constituants addition nels n'excède pas- une valeur globale de 12 % en pourcentage du poids.